(57)【要約】【課題】感度および光応答性などの電気特性、環境安定性に優れ、かつ機械的耐久性にすぐれた感光体とそれを備えた画像形成装置およびトリアリールアミンダイマー化合物とその製造方法を提供することを課題とする。【解決手段】導電性材料からなる導電性支持体上に、電荷発生物質と電荷輸送物質とを含有する単層型感光層、または電荷発生物質を含有する電荷発生層と電荷輸送物質を含有する電荷輸送層とが積層された積層型感光層が積層されてなる電子写真感光体であって、前記単層型感光層または前記積層型感光層の電荷輸送層が、電荷輸送物質として特定の置換基様式からなるトリアリールアミンダイマー化合物を含有することを特徴とする電子写真感光体により、上記の課題を解決する。【選択図】なし【特許請求の範囲】
【請求項１】
導電性材料からなる導電性支持体上に、電荷発生物質と電荷輸送物質とを含有する単層型感光層、または電荷発生物質を含有する電荷発生層と電荷輸送物質を含有する電荷輸送層とが積層された積層型感光層が積層されてなる電子写真感光体であって、前記単層型感光層または前記積層型感光層の電荷輸送層が、電荷輸送物質として一般式（１）：
【化１】
2008275779.tif 000015
（式中、
Ａｒ1およびＡｒ2は、同一または異なって、置換基を有してもよいアリーレン基または置換基を有してもよい複素環基であり；
Ａｒ3およびＡｒ4は、同一または異なって、置換基を有してもよいアリール基または置換基を有してもよい複素環基であり；
Ｒ1およびＲ2は、同一または異なって、アルキル基であり；
ａおよびｂは、同一または異なって、アルキル基、フルオロアルキル基、アルコキシ基、置換基を有してもよいアミノ基、ハロゲン原子または水素原子であるか、または結合する芳香環の隣合う炭素原子に−Ｏ−Ｃ−Ｏ−が結合していてもよく；
ｍおよびｎは１〜４の整数であり、ｍおよびｎが２以上のとき、複数のａおよびｂは同一でも異なってもよい）
で示されるトリアリールアミンダイマー化合物を含有することを特徴とする電子写真感光体。
【請求項２】
前記トリアリールアミンダイマー化合物が、副式（２）：
【化２】
2008275779.tif 000016
（式中、
Ａｒ1、Ａｒ2、Ｒ1、Ｒ2、ａ、ｂ、ｎおよびｍは、一般式（１）と同義であり；
ｄおよびｅは、ａおよびｂと同義であり；
ｏおよびｐは１〜７の整数であり、ｏおよびｐが２以上のとき、複数のｄおよびｅは同一でも異なってもよい）
で示される請求項１に記載の電子写真感光体。
【請求項３】
前記トリアリールアミンダイマー化合物が、副式（３）：
【化３】
2008275779.tif 000017
（式中、
Ａｒ1、Ｒ1、Ｒ2、ａ、ｂ、ｎおよびｍは、一般式（１）と同義であり；
ｄ、ｅ、ｏおよびｐは、副式（２）と同義であり；
ｆおよびｑは、一般式（１）のａおよびｎと同義である）
で示される請求項１に記載の電子写真感光体。
【請求項４】
前記電荷輸送層がバインダ樹脂を含有し、前記電荷輸送物質の重量Ｍと前記バインダ樹脂の重量との比率Ｍ／Ｂが１０／８〜１０／３０である請求項１〜３のいずれか１つに記載の電子写真感光体。
【請求項５】
前記単層型感光層または前記積層型感光層の電荷発生層が、前記電荷発生物質として、Ｃｕ−Ｋα特性Ｘ線回折（波長：１．５４Å）におけるブラッグ角（２θ±０．２°）が少なくとも２７．２°に回折ピークを有するオキソチタニウムフタロシアニンを含有する請求項１〜４のいずれか１つに記載の電子写真感光体。
【請求項６】
前記導電性支持体と前記単層型感光層または前記積層型感光層との間に中間層を有する請求項１〜５のいずれか１つ記載の電子写真感光体。
【請求項７】
請求項１〜６のいずれか１つに記載の電子写真感光体と、前記電子写真感光体を帯電させる帯電手段と、帯電された前記電子写真感光体に対して露光を施す露光手段と、露光によって形成される静電潜像を現像する現像手段とを備えることを特徴とする画像形成装置。
【請求項８】
構造式（Ｉ）：
【化４】
2008275779.tif 000018
で示されることを特徴とするトリアリールアミンダイマー化合物。
【請求項９】
構造式（II）：
【化５】
2008275779.tif 000019
で示されるビスアリールジハロゲン化合物誘導体（１．０当量）と、構造式（III）：
【化６】
2008275779.tif 000020
で示される２級アミン化合物（２．０〜２．１当量）とを、溶剤中、４．０〜８．０当量の銅粉末、８．０〜１２．０当量の炭酸塩基、０．２〜０．８当量のクラウンエーテルを加え、反応させて請求項８に記載のトリアリールアミンダイマー化合物を得ることを特徴とするトリアリールアミンダイマー化合物の製造方法。
【発明の詳細な説明】
【技術分野】
【０００１】
本発明は、有機光導電性材料としてトリアリールアミンダイマー化合物を含有する電子写真感光体とそれを備えた画像形成装置およびトリアリールアミンダイマー化合物とその製造方法に関する。
【背景技術】
【０００２】
近年、有機光導電性材料は幅広く研究開発され、電子写真感光体（以下、単に「感光体」ともいう）に利用されるだけでなく、静電記録素子、センサ材料または有機エレクトロルミネセント（Electro Luminescent；略称：ＥＬ）素子などに応用され始めている。
また、有機光導電性材料を用いた感光体は、複写機の分野に限らず、従来では銀塩写真技術が使われていた印刷版材、スライドフィルム、マイクロフィルムなどの分野においても利用されている。例えば、レーザ、発光ダイオード（Light Emitting Diode；略称ＬＥＤ）、陰極線管（Cathode Ray Tube；略称ＣＲＴ）などを光源とする高速プリンタにも応用されている。このような電子写真技術の応用範囲の拡大に伴い、感光体に対する要求は、高度で幅広いものになりつつある。
【０００３】
感光体としては、従来から、セレン、酸化亜鉛または硫化カドミウムなどの無機光導電性材料を主成分とする感光層を備える無機感光体が広く用いられている。
無機感光体は、感光体としての基礎特性をある程度は備えているが、感光層の成膜が困難で、可塑性が悪く、製造原価が高いなどの欠点を有する。その上、無機光導電性材料は一般に毒性が強く、製造上および取扱い上、大きな制約がある。
このように無機光導電性材料およびそれを用いた無機感光体には多くの欠点があることから、有機光導電性材料の研究開発が進んでいる。
【０００４】
有機光導電性材料を用いた有機感光体は、感光層の成膜性がよく、可撓性も優れている上に、軽量で、透明性もよく、適当な増感方法によって広範囲の波長域に対して良好な感度を示す感光体を容易に設計できるなどの利点を有しているので、次第に感光体の主力として開発されてきている。
有機感光体は、初期には感度および耐久性に欠点を有していたが、これらの欠点は、電荷発生機能と電荷輸送機能とを別々の物質にそれぞれ分担させた機能分離型感光体の開発によって著しく改善されている。さらに、この機能分離型感光体は、有機感光体の有する前記の利点に加え、感光層を構成する材料の選択範囲が広く、任意の特性を有する感光体を比較的容易に作製できるという利点も有している。
【０００５】
このような有機系感光体の構成としては、支持体上に電荷発生物質および電荷輸送物質（電荷移動物質ともいう）の双方をバインダ樹脂に分散させた単層構造、支持体上に電荷発生物質をバインダ樹脂に分散させた電荷発生層と電荷輸送物質をバインダ樹脂に分散させた電荷輸送層とをこの順でまたは逆順で形成した積層構造または逆二層型積層構造などの様々な構成が提案されている。これらの中でも感光層として電荷発生層上に電荷輸送層を積層した機能分離型の感光体は、電子写真特性および耐久性に優れ、材料選択の自由度の高さから感光体特性を様々に設計できることから広く実用化されている。
【０００６】
これらの機能分離型感光体に用いられる電荷発生物質としては、フタロシアニン顔料、スクアリリウム色素、アゾ顔料、ペリレン顔料、多環キノン顔料、シアニン色素、スクアリン酸染料、ピリリウム塩系色素などの多種の物質が検討され、耐光性が強く電荷発生能力の高い種々の材料が提案されている。
また、電荷輸送物質としては、ピラゾリン化合物（例えば、（特許文献１）参照）、ヒドラゾン化合物（例えば、特開昭５４−１５０１２８号公報（特許文献２）、特公昭５５−４２３８０号公報（特許文献３）および特開昭５５−５２０６３号公報（特許文献４）参照）、トリフェニルアミン化合物（例えば、特公昭５８−３２３７２号公報（特許文献５）および特開昭５４−１５１９５５号公報（特許文献６）参照）スチルベン化合物（例えば、特開昭５８−１９８０４３号公報（特許文献７）および特開平２−１９０８６２号公報（特許文献８）参照）などの種々の化合物が知られている。
【０００７】
電荷輸送物質は次のような基本的な特性が要求されている。
（１）光および熱に対して安定であること
（２）感光体の表面を帯電させる際のコロナ放電によって発生するオゾン、窒素酸化物（ＮＯX）および硝酸などに対して安定であること、
（３）高い電荷輸送能力を有すること、
（４）有機溶剤や結着剤との相溶性が高いこと、
（５）製造が容易で安価であること
しかしながら、上記の先行技術に記載の電荷輸送物質はこれらの一部を満足するものの、すべてを高いレベルで満足するには至っていない。
【０００８】
上記の特性の中でも、高い電荷輸送能力を有することが特に要求される。
例えば、電荷輸送物質がバインダ樹脂と共に分散されて形成された電荷輸送層が感光体の表面層となる場合には、充分な光応答性を確保するために、電荷輸送物質には高い電荷輸送能力が求められる。また、感光体が複写機またはレーザビームプリンタなどに搭載されて使用される際には、感光体の表面層は、クリーニングブレードや帯電ローラなどの接触部材によってその一部が削り取られることを余儀なくされる。複写機やレーザビームプリンタの高耐久化のためには、それらの接触部材に対して強い表面層、すなわちそれらの接触部材によって削り取られることの少ない耐刷性の高い表面層が求められる。
【０００９】
そこで、表面層を強くして耐久性を向上させるために、表面層である電荷輸送層中のバインダ樹脂の含有率を高くすると、光応答性が低下する。これは、電荷輸送物質の電荷輸送能力が低いため、バインダ樹脂の含有率の増加に伴って電荷輸送層中の電荷輸送物質が希釈され、電荷輸送層の電荷輸送能力が一層低下して光応答性が悪くなるものである。光応答性が悪いと、残留電位が上昇し、感光体の表面電位が充分に減衰していない状態で繰返し使用されることになるので、露光によって消去されるべき部分の表面電荷が充分に消去されず、早期に画像品質が低下するなどの弊害が生じる。したがって、充分な光応答性を確保でき、かつ耐刷性に優れた電荷輸送物質が要求される。
【００１０】
また、最近ではデジタル複写機およびプリンタなどの電子写真装置の小型化および高速化が進み、感光体特性として高速化に対応した高感度化が要求されている。感光体の特性としては、低温環境下で用いた場合にも感度が低下せず、種々の環境下において特性の変化が小さく信頼性が高いことが求められる。電荷輸送物質としてはますます高い電荷輸送能力が求められている。また高速プロセスでは露光から現像までの時間が短いので、光応答性のよい感光体が要求される。前述のように、光応答性は電荷輸送物質の電荷輸送能力に依存するのでこのような点からもより高い電荷輸送能力を有する電荷輸送物質が要求される。
【００１１】
このような要求を満たす電荷輸送物質として、種々の分子デザインが行われ、基本構造中により大きく共役系を広げるために、ヒドラゾン構造の一部にエナミン基を組み込み、さらにスチリル構造を併せもつ化合物（例えば、特開平６−５９４７６号公報（特許文献９）参照）なども提案されている。しかしながら、これらの化合物でも機械的耐久性は不充分であり、低温環境下で用いた場合には感度低下が起こり、十分な電荷輸送能力を示すという点では改良しなければならない課題がある。
【００１２】
また、電荷輸送物質として本発明と類似のトリアリールアミン構造有する化合物を用いて高感度かつ繰り返し使用しても特性の変動が少ない電子写真感光体が提案されている（例えば、特開平５−１５０４７５号公報（特許文献１０）参照）。しかしながら、この化合物も、機械的耐久性を向上させるためには電気特性を犠牲にして、膜厚を厚くしたり、バインダ樹脂の含有量を増やすことが必要とされ、全てを満足する特性を得るには課題が残されている。
【００１３】
【特許文献１】特公昭５２−４１８８号公報
【特許文献２】特開昭５４−１５０１２８号公報
【特許文献３】特公昭５５−４２３８０号公報
【特許文献４】特開昭５５−５２０６３号公報
【特許文献５】特公昭５８−３２３７２号公報
【特許文献６】特開昭５４−１５１９５５号公報
【特許文献７】特開昭５８−１９８０４３号公報
【特許文献８】特開平２−１９０８６２号公報
【特許文献９】特開平６−５９４７６号公報
【特許文献１０】特開平５−１５０４７５号公報
【発明の開示】
【発明が解決しようとする課題】
【００１４】
本発明は、感度および光応答性などの電気特性、環境安定性に優れ、かつ機械的耐久性にすぐれた感光体とそれを備えた画像形成装置およびトリアリールアミンダイマー化合物とその製造方法を提供することを課題とする。
【課題を解決するための手段】
【００１５】
本発明者らは、鋭意努力研究を重ねた結果、意外にも電荷輸送物質として特定の置換基様式からなるトリアリールアミンダイマー化合物を含有させた感光体は、高感度で帯電電位が高く、充分な光応答性を有し、機械的耐久性が優れ、通常の電荷輸送物質を用いたときのように電気特性を犠牲にしてバインダ樹脂の含有量を増やす必要がなく、低温環境下または高速プロセスで用いた場合にも安定した電気特性を維持し、耐刷性に優れていることを見出し、さらに感光体とそれを備えた画像形成装置に極めて有用であることを見出し、本発明を完成するに至った。
【００１６】
かくして、本発明によれば、導電性材料からなる導電性支持体上に、電荷発生物質と電荷輸送物質とを含有する単層型感光層、または電荷発生物質を含有する電荷発生層と電荷輸送物質を含有する電荷輸送層とが積層された積層型感光層が積層されてなる感光体であって、前記単層型感光層または前記積層型感光層の電荷輸送層が、電荷輸送物質として一般式（１）：
【００１７】
【化１】
2008275779.tif 000002
【００１８】
（式中、
Ａｒ1およびＡｒ2は、同一または異なって、置換基を有してもよいアリーレン基または置換基を有してもよい複素環基であり；
Ａｒ3およびＡｒ4は、同一または異なって、置換基を有してもよいアリール基または置換基を有してもよい複素環基であり；
Ｒ1およびＲ2は、同一または異なって、アルキル基であり；
ａおよびｂは、同一または異なって、アルキル基、フルオロアルキル基、アルコキシ基、置換基を有してもよいアミノ基、ハロゲン原子または水素原子であるか、または結合する芳香環の隣合う炭素原子に−Ｏ−Ｃ−Ｏ−が結合していてもよく；
ｍおよびｎは１〜４の整数であり、ｍおよびｎが２以上のとき、複数のａおよびｂは同一でも異なってもよい）
で示されるトリアリールアミンダイマー化合物を含有することを特徴とする電子写真感光体が提供される。
【００１９】
また、本発明によれば、上記の感光体と、前記感光体を帯電させる帯電手段と、帯電された前記感光体に対して露光を施す露光手段と、露光によって形成される静電潜像を現像する現像手段とを備えることを特徴とする画像形成装置が提供される。
【００２０】
さらに、本発明によれば、構造式（Ｉ）：
【化２】
2008275779.tif 000003
で示されることを特徴とするトリアリールアミンダイマー化合物が提供される。
【００２１】
さらにまた、本発明によれば、  構造式（II）：
【化３】
2008275779.tif 000004
【００２２】
で示されるビスアリールジハロゲン化合物誘導体（１．０当量）と、構造式（III）：
【化４】
2008275779.tif 000005
【００２３】
で示される２級アミン化合物（２．０〜２．１当量）とを、溶剤中、４．０〜８．０当量の銅粉末、８．０〜１２．０当量の炭酸塩基、０．２〜０．８当量のクラウンエーテルを加え、反応させて請求項８に記載のトリアリールアミンダイマー化合物を得ることを特徴とするトリアリールアミンダイマー化合物の製造方法が提供される。
【発明の効果】
【００２４】
本発明の感光体は、感光層の電荷輸送物質として、広がった共役系を形成し、耐刷性向上の効果の大きいｏ−メチル-フェニル置換基を有する一般式（１）のトリアリールアミンダイマー化合物を含有するので、感光層の機械的耐久性が向上し、バインダ樹脂の含有量を増やす必要がなく、帯電電位が高く、高感度で、充分な光応答性が可能となる。したがって、本発明は、耐久性が高くかつ低温環境下または高速プロセスで用いた場合にもこれらの特性が低下しない、信頼性の高い電子写真感光体を提供することができる。
また、本発明の感光体を備えた画像形成装置は、各種の環境下において高品質で信頼性の高い画像を提供することができる。
【発明を実施するための最良の形態】
【００２５】
本発明の感光体は、導電性材料からなる導電性支持体上に、電荷発生物質と電荷輸送物質とを含有する単層型感光層、または電荷発生物質を含有する電荷発生層と電荷輸送物質を含有する電荷輸送層とが積層された積層型感光層が積層されてなる電子写真感光体であって、前記単層型感光層または前記積層型感光層の電荷輸送層が、電荷輸送物質として一般式（１）で示されるトリアリールアミンダイマー化合物を含有することを特徴とする。
【００２６】
このような一般式（１）のトリアリールアミンダイマー化合物の中でも、その二つのＮ原子にナフチル基を導入した副式（２）：
【００２７】
【化５】
2008275779.tif 000006
（式中、Ａｒ1、Ａｒ2、Ｒ1、Ｒ2、ａ、ｂ、ｎおよびｍは、一般式（１）と同義であり；ｄおよびｅは、ａおよびｂと同義であり；ｏおよびｐは１〜７の整数であり、ｏおよびｐが２以上のとき、複数のｄおよびｅは同一でも異なってもよい）、および副式（３）：
【００２８】
【化６】
2008275779.tif 000007
（式中、Ａｒ1、Ｒ1、Ｒ2、ａ、ｂ、ｎおよびｍは、一般式（１）と同義であり；ｄ、ｅ、ｏおよびｐは、副式（２）と同義であり；ｆおよびｑは、一般式（１）のａおよびｎと同義である）
で示される化合物は、比較的製造コストが安価であることから好ましい。
また、一般式（１）のトリアリールアミンダイマー化合物は、有機光導電性材料としてセンサ、ＥＬ素子および静電記録素子などへの応用も期待できる。
【００２９】
一般式（１）、副式（２）および副式（３）における置換基について説明する。
Ａｒ1およびＡｒ2の置換基を有してもよいアリーレン基としては、例えば、フェニレン基、トリレン基、メトキシフェニレン基、ビフェニレニル基、ナフチレン基、アントリレン基などが挙げられる。
Ａｒ1およびＡｒ2の置換基を有してもよい複素環基としては、例えば、イソベンザフラニデン基、メチルインダゾリデン基、チオナフタレンジイル基、フリリデン基、チエニリデン基、チアゾリリデン基、ベンゾフリリデン基などが挙げられる。
【００３０】
Ａｒ3およびＡｒ4の置換基を有してもよいアリール基としては、例えば、フェニル基、ナフチル基、トリル基、キシリル基、メトキシフェニル基、ビフェニル基、ナフチル基、アントリル基などが挙げられる。
Ａｒ3およびＡｒ4の置換基を有してもよい複素環基としては、例えば、ベンゾジオキサニル基、イソベンザフラニル基、メチルインダゾリル基、チオナフタレン基、フリル基、チエニル基、チアゾリル基、ベンゾフリル基などが挙げられる。
【００３１】
Ｒ1、およびＲ2の置換基を有してもよいアルキル基としては、例えば、メチル基、エチル基、ｎ−プロピル基、イソプロピル基、ブチル基などが挙げられる。
【００３２】
ａ、ｂ、ｄ，ｅおよびｆのアルキル基としては、例えば、メチル基、エチル基、ｎ−プロピル基、イソプロピル基などの炭素数１〜３のアルキル基が挙げられる。
ａ、ｂ、ｄ，ｅおよびｆのフルオロアルキル基としては、例えば、モノフルオロメチル基、ジフルオロメチル基、トリフルオロメチル基、モノフルオロエチル基、ペンタフルオロエチル基、モノフルオロプロピル、ヘプタフルオロプロピルなどの炭素数１〜５のフルオロアルキル基が挙げられる。
ａ、ｂ、ｄ，ｅおよびｆのアルコキシ基としては、例えば、メトキシ基、エトキシ基、プロポキシ基、イソプロポキシ基などの炭素数１〜３のアルキル基が挙げられる。
ａおよびｂの置換基を有してもよいアミノ基としては、例えば、アミノ基、ジメチルアミノ基、ジエチルアミノ基、ジイソプロピルアミノなどが挙げられる。
ａ、ｂ、ｄ，ｅおよびｆのハロゲン原子としては、フッ素、塩素、臭素、ヨウ素などが挙げられ、フッ素が特に好ましい。
【００３３】
ｍ、ｎおよびｑは１〜４の整数であり、ｍおよびｎが２以上のとき、複数のａおよびｂは同一でも異なってもよい。
また、ｏおよびｐは１〜７の整数であり、ｏおよびｐが２以上のとき、複数のｄおよびｅは同一でも異なってもよい
【００３４】
一般式（１）のトリアリールアミンダイマー化合物の具体例を表１に示すが、本発明はこれらにより限定されない。
これらの例示化合物の中でも、Ｎｏ．１、３、７、１３および２０が特に好ましい。
【００３５】
【表１−１】
2008275779.tif 000008
【００３６】
【表１−２】
2008275779.tif 000009
【００３７】
本発明の一般式（１）のトリアリールアミンダイマー化合物は、次の合成過程で容易に製造することができる。すなわち、一般式（４）：
【００３８】
【化７】
2008275779.tif 000010
【００３９】
（式中、Ａｒ1およびＡｒ2は、一般式（１）と同義であり；Ｘはヨウ素原子、臭素原子または塩素原子である）
で示されるビスアリールジハロゲン化合物誘導体（１．０当量）と、一般式（５）および（６）：
【００４０】
【化８】
2008275779.tif 000011
【００４１】
（式中、Ａｒ3、Ａｒ4、Ｒ1、Ｒ2、ａ、ｂ、ｎおよびｍは、一般式（１）と同義である）
で示される２級アミン化合物（２．０〜２．１当量）とを、クロロベンゼン、ｏ−クロロベンゼンまたはジメチルスルフォキシドなどの溶剤中、４．０〜８．０当量の銅粉末、８．０〜１２．０当量の炭酸カリウム、炭酸ナトリウムまたは炭酸カルシウムなどの炭酸塩基、０．２〜０．８当量の例えば１８−クラウン−６−エーテルなどのクラウンエーテルを加え、激しく加熱、撹拌を行うことによって合成される。
【００４２】
例えば、上記の例示化合物Ｎｏ．１は、一般式（４）のビスアリールジハロゲン化合物誘導体として前記構造式（Ｉ）の化合物、一般式（５）および（６）の２級アミン化合物として前記構造式（II）および（III）の化合物を用いて製造することができる。
【００４３】
次に、本発明の感光体の構成について具体的に説明するが、本発明の感光体はその要旨を逸脱しない範囲内において種々の変更を加えることができる。
図１〜３は、本発明の感光体における要部の構成を示す模式断面図である。
図１および２は、感光層が電荷発生層と電荷輸送層とからなる積層型感光層（以下「機能分離型感光層」ともいう）である積層型感光体（以下「機能分離型感光体」ともいう）の要部の構成を示す模式断面図である。電荷発生層と電荷輸送層とを逆順で形成した逆二層型積層構造であってもよいが、前記積層型が好ましい。このような積層型は、電荷発生機能および電荷輸送機能のそれぞれに最適な材料を選択することが可能となるので、より高感度で、さらに繰り返し使用時の安定性も増した高耐久性を有する感光体を得ることができる。
また、図３は、感光層が一層からなる単層型感光層である単層型感光体の要部の構成を示す模式断面図である。
【００４４】
図１の感光体１は、導電性支持体１１の表面に、電荷発生層１２と電荷輸送層１３とがこの順で積層された積層型感光層１４が形成されている。
図２の感光体２は、導電性支持体１１の表面に、中間層１５と、電荷発生層１２と電荷輸送層１３とがこの順で積層された積層型感光層１４とがこの順で形成されている。
図３の感光体３は、導電性支持体１１の表面に、中間層１５と単層型感光層１４０とがこの順で形成されている。
【００４５】
［導電性支持体１１］
導電性支持体の構成材料は、当該分野で用いられる材料であれば特に限定されない。
具体的には、アルミニウム、アルミニウム合金、銅、亜鉛、ステンレス鋼、チタンなどの金属材料：ポリエチレンテレフタレート、ポリアミド、ポリエステル、ポリオキシメチレン、ポリスチレンなどの高分子材料、硬質紙、ガラスなどからなる基体表面に金属箔をラミネートしたもの、金属材料を蒸着したもの、導電性高分子、酸化スズ、酸化インジウムなどの導電性化合物の層を蒸着もしくは塗布したものなどが挙げられる。
【００４６】
導電性支持体の形状は、図１〜３に示すようなシート状に限定されず、円筒状、円柱状、無端ベルト状などであってもよい。
導電性支持体の表面には、必要に応じて、画質に影響のない範囲内で、陽極酸化皮膜処理、薬品、熱水などによる表面処理、着色処理、表面を粗面化するなどの乱反射処理を施されていてもよい。
【００４７】
乱反射処理は、レーザを露光光源として用いる電子写真プロセスにおいて本発明による感光体を用いる場合に特に有効である。すなわち、レーザを露光光源として用いる電子写真プロセスでは、レーザ光の波長が揃っているので、感光体の表面で反射されたレーザ光と感光体の内部で反射されたレーザ光とが干渉を起こし、この干渉による干渉縞が画像に現れて画像欠陥の発生することがある。そこで、導電性支持体の表面に乱反射処理を施すことにより、波長の揃ったレーザ光の干渉による画像欠陥を防止することができる。
【００４８】
［積層型感光層１４］
積層型感光層は、電荷発生層１２と電荷輸送層１３とからなる。
【００４９】
［電荷発生層１２］
電荷発生層は、電荷発生物質とバインダ樹脂とを含有する。
電荷発生物質としては、当該分野で用いられる化合物を使用できる。
具体的には、アゾ系顔料（モノアゾ系顔料、ビスアゾ系顔料、トリスアゾ系顔料など）、インジゴ系顔料（インジゴ、チオインジゴなど）、ペリレン系顔料（ペリレンイミド、ペリレン酸無水物など）、多環キノン系顔料（アントラキノン、ピレンキノンなど）、フタロシアニン系顔料（金属フタロシアニン、Ｘ型無金属フタロシアニンなど）、スクアリリウム色素、ピリリウム塩類、チオピリリウム塩類、トリフェニルメタン系色素などの有機顔料または染料、さらにセレン、非晶質シリコンなどの無機材料などが挙げられる。これらの電荷発生物質は１種を単独でまたは２種以上を組み合せて使用することができる。
【００５０】
これらの電荷発生物質の中でも、金属フタロシアニン、Ｘ型無金属フタロシアニンのようなフタロシアニン系顔料が好ましく、Ｃｕ−Ｋα特性Ｘ線回折（波長：１〜５４Å）におけるブラッグ角（２θ±０．２°）が少なくとも２７．２°に回折ピークを有するオキソチタニウムフタロシアニンが特に好ましい。
フタロシアニン系顔料は、高い電荷発生効率と電荷注入効率とを有するので、光を吸収することによって多量の電荷を発生するとともに、発生した電荷を分子内に蓄積することなく、単層型感光層に含有される電荷輸送物質に電荷を効率よく注入されて円滑に輸送されるので、高感度かつ高解像度の感光体を得ることができる。この効果は後述する単層型感光体でも同様である。
【００５１】
電荷発生物質は、増感染料と組み合せて使用することができる。
このような増感染料としては、例えばメチルバイオレット、クリスタルバイオレット、ナイトブルーおよびビクトリアブルーなどに代表されるトリフェニルメタン系染料；エリスロシン、ローダミンＢ、ローダミン３Ｒ、アクリジンオレンジおよびフラペオシンなどに代表されるアクリジン染料；メチレンブルーおよびメチレングリーンなどに代表されるチアジン染料；カプリブルーおよびメルドラブルーなどに代表されるオキサジン染料；シアニン染料；スチリル染料；ピリリウム塩染料およびチオピリリウム塩染料などが挙げられる。このような光学増感剤としてキノリン系顔料などの顔料を用いてもよい。
【００５２】
バインダ樹脂としては、例えば、電荷発生層の機械的強度、耐久性などを向上させる目的で使用され、当該分野で用いられる結着性を有する樹脂を使用でき、本発明のジアミン化合物との相溶性に優れるものが好ましい。
具体的には、ポリメチルメタクリレート、ポリスチレン、ポリ塩化ビニルなどのビニル系樹脂、ポリカーボネート、ポリエステル、ポリエステルカーボネート、ポリスルホン、ポリアリレート、ポリアミド、メタクリル樹脂、アクリル樹脂、ポリエーテル、ポリアクリルアミド、ポリフェニレンオキサイドなどの熱可塑性樹脂；フェノキシ樹脂、エポキシ樹脂、シリコーン樹脂、ポリウレタン、フェノール樹脂、アルキッド樹脂、メラミン樹脂、フェノキシ樹脂、ポリビニルブチラール、ポリビニルホルマールなどの熱硬化性樹脂、これらの樹脂の部分架橋物、これらの樹脂に含まれる構成単位のうちの２つ以上を含む共重合体樹脂（塩化ビニル−酢酸ビニル共重合体樹脂、塩化ビニル−酢酸ビニル−無水マレイン酸共重合体樹脂、アクリロニトリル−スチレン共重合体樹脂などの絶縁性樹脂）などが挙げられる。これらのバインダ樹脂は１種を単独でまたは２種以上を組み合せて使用することができる。
【００５３】
これらの樹脂の中でも、ポリスチレン、ポリカーボネート、ポリアリレートおよびポリフェニレンオキサイドは、本発明のジアミン化合物との相溶性に特に優れ、さらに体積抵抗値が１０13Ω以上であって電気絶縁性に優れ、かつ成膜性、電位特性などにも優れるので好ましく、ポリカーボネートは特に好適に使用できる。
【００５４】
電荷発生物質とバインダ樹脂との使用割合は特に制限されないが、好ましくは、電荷発生物質とバインダ樹脂との合計量の全量において、電荷発生物質を１０〜９９重量％含有し、かつ残部がバインダ樹脂である。
電荷発生物質の割合が１０重量％未満では、感度が低下するおそれがあり、逆に電荷発生物質の割合が９９重量％を超えると、電荷発生層の膜強度が低下するだけでなく、電荷発生物質の分散性が低下して粗大粒子が増大し、露光によって消去されるべき部分以外の表面電荷が減少し、画像欠陥、特に白地にトナーが付着し微小な黒点が形成される黒ポチと呼ばれる画像のかぶりが多く発生するおそれがある。
【００５５】
電荷発生層は、前記２種の必須成分のほかに、必要に応じて、ホール輸送材料、電子輸送材料、酸化防止剤、分散安定剤、増感剤などから選ばれる１種または２種以上のそれぞれ適量を含んでもよい。これによって、電位特性が向上するとともに、後述する電荷発生層形成用塗布液の安定性が高まり、感光体の繰返し使用時の疲労劣化を軽減し、耐久性を向上させることができる。
【００５６】
電荷発生層１２は、電荷発生物質、バインダ樹脂および必要に応じて他の添加剤を適当な有機溶剤に溶解または分散して電荷発生層形成用塗布液を調製し、この塗布液を導電性支持体１１の表面に、または導電性支持体１１上に形成された中間層１５の表面に塗布し、次いで乾燥して有機溶剤を除去することによって形成できる。より具体的には、例えば、バインダ樹脂を有機溶剤に溶解してなる樹脂溶液に電荷発生物質および必要に応じて他の添加剤を溶解または分散させることにより、電荷発生層形成用塗布液を調製する。
【００５７】
有機溶剤としては、例えば、ベンゼン、トルエン、キシレン、メシチレン、テトラリン、ジフェニルメタン、ジメトキシベンゼン、ジクロルベンゼンなどの芳香族炭化水素類；ジクロロメタン、ジクロロエタン、テトラクロロプロパンなどのハロゲン化炭化水素；テトラヒドロフラン（ＴＨＦ）、ジオキサン、ジベンジルエーテル、ジメトキシメチルエーテル、１，２−ジメトキシエタンなどのエーテル類；メチルエチルケトン、シクロヘキサノン、アセトフェノン、イソホロンなどのケトン類；安息香酸メチル、酢酸エチル、酢酸ブチルなどのエステル類、ジフェニルスルフィドなどの含イオウ溶剤；ヘキサフロオロイソプロパノールなどのフッ素系溶剤；Ｎ，Ｎ−ジメチルホルムアミド、Ｎ，Ｎ−ジメチルアセトアミドなどの非プロトン性極性溶剤などが挙げられ、これらは単独または混合溶剤として使用できる。また、このような溶剤に、アルコール類、アセトニトリルまたはメチルエチルケトンを加えた混合溶剤を使用することもできる。
【００５８】
構成物質を樹脂溶液に溶解または分散させるに先立ち、電荷発生物質およびその他の添加剤を予備粉砕してもよい。
予備粉砕は、例えば、ボールミル、サンドミル、アトライタ、振動ミル、超音波分散機などの一般的な粉砕機を用いて行うことができる。
構成物質の樹脂溶液への溶解または分散は、例えば、ペイントシェーカ、ボールミル、サンドミルなどの一般的な分散機を用いて行うことができる。このとき、容器および分散機を構成する部材から摩耗などによって不純物が発生し、塗布液中に混入しないように、分散条件を適宜設定するのが好ましい。
【００５９】
電荷発生層形成用塗布液の塗布方法としては、ロール塗布法、スプレー塗布法、ブレード塗布法、リング塗布法、浸漬塗布法などが挙げられる。
浸漬塗布法は、塗布液を満たした塗工槽に導電性支持体１１を浸漬した後、一定速度または逐次変化する速度で引上げることによって導電性支持体１１上に層を形成する方法である。この方法は比較的簡単で、生産性および原価の点で優れているので、電子写真感光体を製造する場合に多く利用されている。なお、浸漬塗布法に用いる装置には、塗布液の分散性を安定させるために超音波発生装置に代表される塗布液分散装置を設けてもよい。
また、バインダ樹脂を用いず、真空蒸着法などの公知の方法により、導電性支持体上に電荷発生物質を蒸着してもよい。
【００６０】
電荷発生層１２の膜厚は特に限定されないが、０．０５〜５μｍが好ましく、０．１〜１μｍが特に好ましい。これは、電荷発生層の膜厚が０．０５μｍ未満では、光吸収の効率が低下し、感度が低下するおそれがあり、逆に電荷発生層の膜厚が５μｍを超えると、電荷発生層内部での電荷輸送が感光体表面の電荷を消去する過程の律速段階となり、感度が低下するおそれがある。
【００６１】
［電荷輸送層１３］
電荷輸送層は、電荷輸送物質としての一般式（１）のトリアリールアミンダイマー化合物の１種または２種以上とバインダ樹脂とを含有する。
電荷輸送層は、本発明の効果を阻害しない範囲で他の電荷輸送物質を含有していてもよい。しかしながら、特に高い電荷輸送能力を実現するためには、電荷輸送物質の全量が一般式（１）のトリアリールアミンダイマー化合物であるのが好ましい。
【００６２】
他の電荷輸送物質としては、エナミン−スチリル誘導体、エナミン−ヒドラゾン誘導体、エナミン−ブタジエン誘導体、エナミン−ヘキサトリエン誘導体等のエナミン化合物、カルバゾール誘導体、オキサゾール誘導体、オキサジアゾール誘導体、チアゾール誘導体、チアジアゾール誘導体、トリアゾール誘導体、イミダゾール誘導体、イミダゾロン誘導体、イミダゾリジン誘導体、ビスイミダゾリジン誘導体、スチリル化合物、ヒドラゾン化合物、多環芳香族化合物、インドール誘導体、ピラゾリン誘導体、オキサゾロン誘導体、ベンズイミダゾール誘導体、キナゾリン誘導体、ベンゾフラン誘導体、アクリジン誘導体、フェナジン誘導体、アミノスチルベン誘導体、トリアリールアミン誘導体、トリアリールメタン誘導体、フェニレンジアミン誘導体、スチルベン誘導体およびベンジジン誘導体などが挙げられる。また、これらの化合物から生じる基を主鎖または側鎖に有するポリマー、例えばポリ−Ｎ−ビニルカルバゾール、ポリ−１−ビニルピレンおよびポリ−９−ビニルアントラセンなども挙げられる。
【００６３】
バインダ樹脂は、電荷発生層に含まれるものと同様のバインダ樹脂の１種または２種以上を使用できる。
【００６４】
電荷輸送物質とバインダ樹脂との使用割合は特に限定されないが、電荷輸送物質の重量Ｍとバインダ樹脂の重量Ｂとしたときに、その比率Ａ／Ｂは、１０／８〜１０／３０であるのが好ましい。一般式（１）のトリアリールアミンダイマー化合物は電荷移動度が高いので、従来公知の電荷輸送物質を用いる場合よりも高い比率でバインダ樹脂を加えても、光応答性を維持することができる。
比率Ａ／Ｂが１０／３０未満でありバインダ樹脂の比率が高くなると、浸漬塗布法によって電荷輸送層を形成する場合、塗布液の粘度が増大し、塗布速度の低下を招き、生産性が著しく悪くなるおそれがある。また、塗布液の粘度の増大を抑えるために塗布液中の溶剤の量を多くすると、ブラッシング現象が発生し、形成された電荷輸送層に白濁が発生するおそれがある。
一方、比率Ａ／Ｂが１０／８を超えてバインダ樹脂の比率が低くなると、バインダ樹脂の比率が高いときに比べて耐刷性が低くなり、感光層の摩耗量が増加するおそれがある。
【００６５】
電荷輸送層は、前記２種の必須成分のほかに、成膜性、可撓性および表面平滑性を向上させるために、必要に応じて、可塑剤またはレベリング剤などの添加剤を含んでもよい。
可塑剤としては、例えば、二塩基酸エステル、脂肪酸エステル、リン酸エステル、フタル酸エステル、塩素化パラフィンおよびエポキシ型可塑剤などが挙げられる。
レベリング剤としては、例えば、シリコーン系レベリング剤などが挙げられる。
また、電荷輸送層は、機械的強度の増強や電気的特性の向上を図るために、無機化合物または有機化合物の微粒子を含んでもよい。
さらに、電荷輸送層は、必要に応じて酸化防止剤および増感剤などの添加剤を含んでもよい。これによって、電位特性が向上すると共に、塗布液としての安定性が高まり、また感光体を繰返し使用した際の疲労劣化を軽減し、耐久性を向上させることができる。
【００６６】
酸化防止剤としてヒンダードフェノール誘導体、ヒンダードアミン誘導体およびそれらの混合物が好適に用いられ、電荷輸送物質に対して０．１質量％以上５０質量％以下の範囲で用いるのが好ましい。
上記の酸化防止剤の使用量が０．１質量％未満であると、塗布液の安定性の向上および感光体の耐久性の向上に充分な効果が得られないおそれがある。また、上記の酸化防止剤の使用量が５０質量％を超えると、感光体特性に悪影響を及ぼすおそれがある。
【００６７】
電荷輸送層１３は、電荷輸送物質、バインダ樹脂および必要に応じて他の添加剤を適当な有機溶剤に溶解または分散して電荷輸送層形成用塗布液を調製し、この塗布液を電荷発生層１２の表面に塗布し、次いで乾燥して有機溶剤を除去することによって形成できる。より具体的には、例えば、バインダ樹脂を有機溶剤に溶解してなる樹脂溶液に電荷輸送物質、電荷輸送物質および必要に応じて他の添加剤を溶解または分散させることにより、電荷輸送層形成用塗布液を調製する。
その他の工程およびその条件は、電荷発生層の形成に準ずる。
【００６８】
電荷輸送層の膜厚は特に限定されないが、５〜５０μｍが好ましく、１０〜４０μｍが特に好ましい。電荷輸送層の膜厚が５μｍ未満では、感光体表面の帯電保持能が低下するおそれがあり、逆に電荷輸送層の膜厚が５０μｍを超えると、感光体の解像度が低下するおそれがある。
【００６９】
［単層型感光層１４０］
単層型感光層は、電荷発生物質と電荷輸送物質とバインダ樹脂とを含有する。
電荷発生物質は、積層型感光層の電荷発生層に含まれるものと同様の電荷発生物質の１種または２種以上を使用できる。
電荷輸送物質は、積層型感光層の電荷輸送層に含まれるものと同様の電荷輸送物質の１種または２種以上を使用できる。
バインダ樹脂は、積層型感光層に含まれるものと同様のバインダ樹脂の１種または２種以上を使用できる。
電荷発生物質とバインダ樹脂との使用割合および電荷輸送物質とバインダ樹脂との使用割合は、積層型感光層の電荷発生層および電荷輸送層を形成する場合と同様である。
単層型感光層は、前記２種の必須成分のほかに、必要に応じて各種添加剤を含んでもよく、積層型感光層に含まれるものと同様の添加剤の１種または２種以上を使用できる。
【００７０】
単層型感光層の膜厚は特に限定されないが、５〜１００μｍが好ましく、１０〜５０μｍが特に好ましい。単層型感光層の膜厚が５μｍ未満では、感光体表面の帯電保持能が低下するおそれがあり、逆に単層型感光層の膜厚が１００μｍを超えると、感光体の生産性が低下するおそれがある。
【００７１】
また、単層型感光層および積層型感光層は、感度の向上を図り、繰返し使用時の残留電位の上昇および疲労などを抑えるために、さらに１種以上の電子受容物質や前記の色素を含んでもよい。
電子受容物質としては、例えば、無水コハク酸、無水マレイン酸、無水フタル酸および４−クロルナフタル酸無水物などの酸無水物、テトラシアノエチレンおよびテレフタルマロンジニトリルなどのシアノ化合物、４−ニトロベンズアルデヒドなどのアルデヒド類、アントラキノンおよび１−ニトロアントラキノンなどのアントラキノン類、２，４，７−トリニトロフルオレノンおよび２，４，５，７−テトラニトロフルオレノンなどの多環もしくは複素環ニトロ化合物、ならびにジフェノキノン化合物などの電子吸引性材料、またはこれらの電子吸引性材料を高分子化したものなどが挙げられる。
【００７２】
［中間層１５］
本発明の感光体は、導電性支持体と単層型感光層または積層型感光層との間に中間層を有するのが好ましい。
中間層は、導電性支持体から単層型感光層または積層型感光層への電荷の注入を防止する機能を有する。すなわち、単層型感光層または積層型感光層の帯電性の低下が抑制され、露光によって消去されるべき部分以外の表面電荷の減少が抑えられ、かぶりなどの画像欠陥の発生が防止される。特に、反転現像プロセスによる画像形成の際に、白地部分にトナーからなる微小な黒点が形成される黒ポチと呼ばれる画像かぶりが発生するのが防止される。
また、中間層で導電性支持体の表面を被覆する中間層は、導電性支持体の表面の欠陥である凹凸の度合を軽減して表面を均一化し、単層型感光層または積層型感光層の成膜性を高め、導電性支持体と単層型感光層または積層型感光層との密着性を向上させることができる。
【００７３】
中間層は、例えば、樹脂材料を適当な溶剤に溶解させて中間層形成用塗布液を調製し、この塗布液を導電性支持体の表面に塗布し、乾燥により有機溶剤を除去することによって形成できる。
樹脂材料としては、感光層に含まれるものと同様のバインダ樹脂に加えて、カゼイン、ゼラチン、ポリビニルアルコール、エチルセルロースなどの天然高分子材料などが挙げられ、これらの１種または２種以上を使用できる。
樹脂材料を溶解または分散させる溶剤としては、例えば、水、メタノール、エタノール、ブタノールなどのアルコール類、メチルカルビトール、ブチルカルビトールなどのグライム類、これらの溶剤を２種以上混合した混合溶剤などが挙げられる。
その他の工程およびその条件は、各感光層の形成に準ずる。
【００７４】
また、中間層形成用塗布液は、金属酸化物粒子を含んでいてもよい。
金属酸化物粒子は、中間層の体積抵抗値を容易に調節でき、単層型感光層または積層型感光層への電荷の注入をさらに抑制できると共に、各種環境下において感光体の電気特性を維持できる。
金属酸化物粒子としては、例えば、酸化チタン、酸化アルミニウム、水酸化アルミニウム、酸化スズなどが挙げられる。
中間層形成用塗布液における樹脂材料と金属酸化物粒子との合計含有量をＣ、溶剤の含有量をＤとするとき、両者の容量比率（Ｃ／Ｄ）は、１／９９〜４０／６０（重量比率＝０．０１〜０．６７）が好ましく、２／９８〜３０／７０（重量比率＝０．０２〜０．４３）が特に好ましい。
また、樹脂材料の含有量（Ｅ）と金属酸化物粒子の含有量（Ｆ）との容量比率（Ｅ／Ｆ）は、１／９９〜９０／１０（重量比率＝０．０１〜９．０）が好ましく、５／９５〜７０／３０（重量比率＝０．０５〜２．３３）が特に好ましい。
【００７５】
中間層の膜厚は特に限定されないが、０．０１〜２０μｍが好ましくは、０．１〜１０μｍが特に好ましい。中間層の膜厚が０．０１μｍ未満では、中間層として実質的に機能しなくなり、導電性支持体の欠陥を被覆して均一な表面が得られないおそれがあり、中間層の膜厚が２０μｍを超えると、均一な中間層を形成し難く、また各感光体の感度も低下するおそれがある。
なお、導電性支持体の構成材料がアルミニウムの場合には、アルマイトを含む層（アルマイト層）を形成し、中間層とすることができる。
【００７６】
［表面保護層（図示せず）］
本発明の感光体は、単層型感光層または積層型感光層上に表面保護層を有するのが好ましい。表面保護層は、感光体の耐久性（耐刷性）を向上させる機能を有し、感光体表面を帯電させる際のコロナ放電によって発生するオゾンや窒素酸化物などの各感光層への化学的悪影響を防止することができる。
表面保護層は、例えばバインダ樹脂、無機フィラー含有樹脂、無機酸化物、電荷輸送物質などを含有する。
電荷輸送物質は、感光層に含まれるものと同様の電荷輸送物質の１種または２種以上を使用できる。
バインダ樹脂は、単層型感光層に含まれるものと同様のバインダ樹脂の１種または２種以上を使用できる。
【００７７】
表面保護層５は、例えば、適当な有機溶剤に電荷輸送物質およびバインダ樹脂などを溶解または分散させて表面保護層形成用塗布液を調製し、この表面保護層形成用塗布液を単層型感光層１４０または積層型感光層１４の表面に塗布し、乾燥により有機溶剤を除去することによって形成できる。ここで用いられる有機溶剤としては、感光層の形成に用いられる有機溶剤と同様のものを使用できる。
その他の工程およびその条件は、各感光層の形成に準ずる。
表面保護層５の膜厚は特に制限されないが、０．５〜１０μｍが好ましく、１〜５μｍが特に好ましい。表面保護層５の膜厚が０．５μｍ未満では、感光体表面の耐擦過性が劣り、耐久性が不十分になるおそれがあり、逆に１０μｍを超えると、感光体の解像度が低下するおそれがある。
【００７８】
本発明の画像形成装置は、本発明の感光体と、前記感光体を帯電させる帯電手段と、帯電された前記感光体に対して露光を施す露光手段と、露光によって形成される静電潜像を現像する現像手段とを備えることを特徴とする。
【００７９】
図面を用いて本発明の画像形成装置について説明するが、以下の記載内容に限定されるものではない。
図４は、本発明の画像形成装置の構成を示す模式側面図である。
図４の画像形成装置１００は、本発明の感光体１０（例えば、図１〜３の感光体１〜３）と、帯電手段（帯電器）３２と、露光手段３０と、現像手段（現像器）３３と、転写器（転写帯電器）３４と、クリーナ３６と、定着器３５とを含んで構成される。図番５１は転写紙を示す。
【００８０】
感光体１０は、円筒状であって、図示しない画像形成装置１００本体に回転自在に支持され、図示しない駆動手段によって回転軸線４４回りに矢符４１方向に回転駆動される。駆動手段は、例えば電動機と減速歯車とを含んで構成され、その駆動力を感光体１０の芯体を構成する導電性支持体に伝えることによって、感光体１０を所定の周速度で回転駆動させる。帯電器３２、露光手段３０、現像器３３、転写器３４およびクリーナ３６は、この順序で、感光体１０の外周面に沿って、矢符４１で示される感光体１０の回転方向上流側から下流側に向って設けられる。また転写紙５１の進行方向には定着器３５が設けられる。
【００８１】
帯電器３２は、感光体１０の外周面４３を正または負の所定の電位に帯電させる帯電手段である。本実施の形態では、帯電器３２は、接触式の帯電ローラ３２ａと、帯電ローラ３２ａに電圧を印加するバイアス電源３２ｂとによって実現される。
帯電手段としては非接触式のチャージャーワイヤも使用できるが、感光体表面の高い耐摩耗性が要求される帯電ローラにおいて、本発明による表面保護層が形成された感光体は耐久性向上により大きな効果を発揮する。
したがって、本発明の画像形成装置においては、帯電手段は接触帯電であるのが好ましい。
【００８２】
露光手段３０は、例えば半導体レーザなどを光源として備え、光源から出力されるレーザビームなどの光３１を、感光体１０の帯電器３２と現像器３３との間に照射することによって、帯電された感光体１０の外周面４３に対して画像情報に応じた露光を施す。光３１は、主走査方向である感光体１０の回転軸線４４の延びる方向（長手方向）に繰返し走査され、これに伴って感光体１０の表面４３に静電潜像が順次形成される。
【００８３】
現像器３３は、露光によって感光体１０の表面４３に形成される静電潜像を、現像剤によって現像する現像手段であり、感光体１０を臨んで設けられ、感光体１０の外周面にトナーを供給する現像ローラ３３ａと、現像ローラ３３ａを感光体１０の回転軸線４４と平行な回転軸線まわりに回転可能に支持すると共にその内部空間にトナーを含む現像剤を収容するケーシング３３ｂとを備える。
【００８４】
転写器３４は、現像によって感光体１０の外周面に形成される可視像であるトナー像を、感光体１０への露光と同期して図示しない搬送手段によって矢符４２方向から感光体１０と転写器３４との間に供給される記録媒体である転写紙５１上に転写させる転写手段である。転写器３４は、例えば、帯電手段を備え、転写紙５１にトナーと逆極性の電荷を与えることによってトナー像を転写紙５１上に転写させる非接触式の転写手段である。
【００８５】
クリーナ３６は、転写器３４による転写動作後に感光体１０の外周面４３に残留するトナーを除去し回収する清掃手段であり、感光体１０の外周面に残留するトナーを剥離させるクリーニングブレード３６ａと、クリーニングブレード３６ａによって剥離されたトナーを収容する回収用ケーシング３６ｂとを備える。また、このクリーナ２７は、図示しない除電ランプと共に設けられる。
【００８６】
また、画像形成装置１００には、感光体１０と転写器３４との間を通過した転写紙５１が搬送される下流側に、転写された画像を定着させる定着手段である定着器３５が設けられる。定着器３５は、図示しない加熱手段を有する加熱ローラ３５ａと、加熱ローラ３５ａに対向して設けられ、加熱ローラ３５ａに押圧されて当接部を形成する加圧ローラ３５ｂとを備える。
【００８７】
この画像形成装置１００による画像形成動作は、次のようにして行われる。まず、感光体１０が駆動手段によって矢符４１方向に回転駆動されると、露光手段３０による光３１の結像点よりも感光体１０の回転方向上流側に設けられる帯電器３２によって、感光体１０の表面が正または負の所定電位に均一に帯電される。
【００８８】
次いで、露光手段３２から、感光体１０の表面に対して画像情報に応じた光３１が照射される。感光体１０は、この露光によって、光３１が照射された部分の表面電荷が除去され、光３１が照射された部分の表面電位と光３１が照射されなかった部分の表面電位とに差異が生じ、静電潜像が形成される。
露光手段３０による光３１の結像点よりも感光体１０の回転方向下流側に設けられる現像器３３から、静電潜像の形成された感光体１０の表面にトナーが供給されて静電潜像が現像され、トナー像が形成される。
【００８９】
感光体１０に対する露光と同期して、感光体１０と転写器３４との間に、転写紙５１が供給される。転写器３４によって、供給された転写紙５１にトナーと逆極性の電荷が与えられ、感光体１０の表面に形成されたトナー像が、転写紙５１上に転写される。
トナー像の転写された転写紙５１は、搬送手段によって定着器３５に搬送され、定着器３５の加熱ローラ３５ａと加圧ローラ３５ｂとの当接部を通過する際に加熱および加圧され、トナー像が転写紙５１に定着されて堅牢な画像となる。このようにして画像が形成された転写紙５１は、搬送手段によって画像形成装置１００の外部へ排紙される。
【００９０】
一方、転写器３４によるトナー像の転写後も感光体１０の表面上に残留するトナーは、クリーナ３６によって感光体１０の表面から剥離されて回収される。このようにしてトナーが除去された感光体１０の表面の電荷は、除電ランプからの光によって除去され、感光体１０の表面上の静電潜像が消失する。その後、感光体１０はさらに回転駆動され、再度帯電から始まる一連の動作が繰返されて連続的に画像が形成される。
【００９１】
本発明による画像形成装置１００は、電荷輸送物質として一般式（１）のトリアリールアミンダイマー化合物が均一に分散された感光層を有する感光体１０を備えるので、黒点などの画像欠陥のない高品質の画像を形成することができる。
【００９２】
したがって、本発明によれば、各種の環境下において高品質の画像を形成し得る、信頼性の高い画像形成装置を提供することができる。また、本発明の感光体は光暴露によって性能低下をすることがないので、メンテナンス時などに感光体が光に曝されることによる画質の低下を防ぎ、画像形成装置の信頼性を向上させることができる。
【実施例】
【００９３】
以下に製造例、実施例および比較例により本発明を具体的に説明するが、これらの製造例および実施例により本発明が限定されるものではない。
なお、製造例で得られた化合物の化学構造、分子量および元素分析は、以下の装置および条件により測定した。
【００９４】
（化学構造）
核磁気共鳴装置：ＮＭＲ（ブルカーバイオスピン社製、型式：ＤＰＸ−２００）
サンプル調整    約４ｍｇ試料／０．４ｍ（ＣＤＣｌ３）
測定モード      1Ｈ（通常）、13Ｃ（通常、ＤＰＥＴ−１３５）
【００９５】
（分子量）
分子量測定装置：ＬＣ−ＭＳ（サーモクエスト社製、
フィネガン LCQ Deca  マススペクトロメーターシステム)
LCカラム        GL-Sciences Inertsil ODS-3  ２．１×１００ｍｍ
カラム温度      ４０℃
溶離液          メタノール：水＝９０：１０
サンプル注入量  ５μｌ
検出器          ＵＶ２５４ｎｍおよびＭＳ  ＥＳＩ
【００９６】
（元素分析）
元素分析装置：パーキン エールマー社製、Elemental Analysis ２４００
サンプル量：    約２ｍｇを精秤
ガス流量(ml/分)：Ｈｅ＝１．５、Ｏ2＝１．１、Ｎ2＝４．３
燃焼管温度設定：９２５℃
還元管温度設定：６４０℃
なお、元素分析は、差動熱伝導度法による炭素（Ｃ）、水素（Ｈ）および窒素（Ｎ）同時定量法に分析した。
【００９７】
（製造例１）トリアリールアミンダイマー化合物の合成（例示化合物Ｎｏ．１）
ｏ−ジクロロベンゼン１００ｍｌ中で、２，４−キシリル−β−ナフチルアミン４．７５ｇ（２．０当量）、４，４’−ジブロモビフェニル２．９８ｇ（１．０当量）、１８−クラウン−６−エーテル１．０２ｇ（０．２当量）、銅粉末４．９ｇ（４．０当量）、無水炭酸カリウム２１．３ｇ（８．０当量）を混合し、反応温度を１８０℃まで上げ、この温度を保つように加熱しながら１８時間撹拌および還流して反応させた。反応終了後、熱時セライト瀘過を行い、瀘液を濃縮し、残渣をシリカゲルカラムクロマトグラフィーで精製し、白色粉末化合物４．９５ｇを得た。
【００９８】
得られた白色粉末状化合物の化学構造、分子量および元素を分析した。
核磁気共鳴装置：ＮＭＲ
1Ｈ−ＮＭＲスペクトル（通常）は、δ＝2.06（S,6H）、2.38（S,6H）、6.97〜7.82（ｍ、28H）を示した。
また、13Ｃ−ＮＭＲスペクトル（通常、ＤＥＰＴ−１３５）は、δ＝18.66（CH3,4C）、21.76（CH3,4C）、117.00（CH,2C）、121.96（CH,4C）、122.72（CH,2C）、124.00（CH,2C）、126.35（CH,2C）、126.87（CH,2C）、127.21（CH,4C）、127.66（CH,2C）、128.31（CH,2C）、128.78（CH,2C）、129.48（C,2C）、129.59（CH,2C）、132.60（CH,2C）、133.95（C,2C）、134.64（C,2C）、136.06（C,2C）、136.33（C,2C）、142.77（C,2C）、145.26（C,2C）、146.46（C,2C）を示した。
【００９９】
図５〜７は、それぞれ1Ｈ−ＮＭＲスペクトルチャート図、通常の13Ｃ−ＮＭＲスペクトルチャート図およびＤＥＰＴ−１３５の13Ｃ−ＮＭＲスペクトルチャート図である。これらのＮＭＲシグナルは、目的とするベンゾフラン−アミン化合物である例示化合物Ｎｏ．１の構造をよく支持している。
【０１００】
また、分子量測定装置：ＬＣ−ＭＳは例示化合物Ｎｏ．１（分子量の計算値：６４４．３２）にプロトンが付加した分子イオン［Ｍ＋Ｈ］+に相当するピークが６４５．５に観測された。
【０１０１】
さらに、白色粉末状化合物の元素分析値は以下のとおりであった。
＜例示化合物Ｎｏ．１の元素分析値＞
理論値  Ｃ：８９．４０％、Ｈ：６．２５％、Ｎ：４．３４％
実測値  Ｃ：８９．０４％、Ｈ：５．９７％、Ｎ：４．０１％
以上、ＮＭＲ、ＬＣ−ＭＳおよび元素分析等の分析結果から、得られた白色粉末状化合物が、例示化合物Ｎｏ．１のトリアリールアミンダイマー化合物であることがわかった（収率：８０．１％）。また、ＬＣ−ＭＳ測定時のＨＰＬＣの分析結果から、得られた例示化合物（１）の純度は９９．０％であった。
【０１０２】
（製造例２〜５）例示化合物Ｎｏ３、７、１３および２０の合成
製造例１において、一般式（４）で示されるビスアリールジハロゲン化合物誘導体、一般式（５）で示される２級アミン化合物として表２に示す各原料化合物を用いて全く同様の操作を行ない、例示化合物Ｎｏ．３、７、１３および２０をそれぞれ製造した。なお、表２には、例示化合物Ｎｏ．１の原料化合物も併せて示す。
【０１０３】
【表２】
2008275779.tif 000012
また、上記の製造例１〜５で得られた各例示化合物の元素分析値と分子量の計算値およびＬＣ-ＭＳによる実測値［Ｍ＋Ｈ］を表３に示す。
【０１０４】
【表３】
2008275779.tif 000013
【０１０５】
（実施例１）
以下のようにして、製造例１で製造した本発明による非対称ビスヒドロキシ化合物である例示化合物Ｎｏ．１を電荷輸送層の電荷輸送物質として用いた電子写真感光体を作製した。
導電性支持体には、厚さ１００μｍのポリエチレンテレフタレート（略称ＰＥＴ）フィルムの表面にアルミニウムを蒸着したもの（以後、「アルミニウム蒸着ＰＥＴフィルム」と称す）を用いた。
【０１０６】
酸化チタン（商品名：タイベークＴＴＯ５５Ａ、石原産業株式会社製）７重量部および共重合ナイロン樹脂（商品名：アミランＣＭ８０００、東レ株式会社製）１３重量部を、メチルアルコール１５９重量部と１,３−ジオキソラン１０６重量部との混合溶剤に加え、ペイントシェーカにて８時間分散処理し、中間層形成用塗布液１００ｇを調製した。この中間層形成用塗布液を、導電性支持体であるアルミニウム蒸着ＰＥＴフィルムのアルミニウム表面にアプリケータによって塗布し、自然乾燥して膜厚１μｍの中間層を形成した。
【０１０７】
次いで、Ｘ型無金属フタロシアニン(Fastogen Bluｅ ８１２０、大日本インキ社製)１重量部およびブチラール樹脂（商品名：＃６０００−Ｃ、電気化学工業株式会社製）１重量部を、メチルエチルケトン９８重量部に混合し、ペイントシェーカにて分散処理して電荷発生層形成用塗布液５０ｇを調製した。この電荷発生層形成用塗布液を、前記の中間層と同様の方法で、先に設けた中間層表面に塗布し、自然乾燥して膜厚０．４μｍの電荷発生層を形成した。
【０１０８】
次に、製造例１で製造した例示化合物Ｎｏ．１の化合物８質量部と、ポリカーボネート樹脂（帝人化成株式会社製：Ｃ−１４００）１０質量部とをＴＨＦ８０質量部に溶解させ、電荷輸送層用塗布液を調製した。この電荷輸送層用塗布液を、先に形成した電荷発生層上にベーカアプリケータにて塗布した後、乾燥させ、膜厚１０μｍの電荷輸送層を形成した。以上のようにして、図１に示す構成の積層型の電子写真感光体を作製した。
【０１０９】
（実施例２）
電荷輸送物質として例示化合物Ｎｏ．１に代えて、表１に示す例示化合物Ｎｏ．３の化合物を用いたこと以外は実施例１と同様にして電子写真感光体を作製した。
【０１１０】
（実施例３〜５）
電荷輸送物質として例示化合物Ｎｏ．１に代えて、表１に示す例示化合物Ｎｏ．７、１３、２０の化合物を用いること以外は、実施例１と同様にして３種類の電子写真感光体を作製した。
【０１１１】
（比較例１）
電荷輸送物質として例示化合物Ｎｏ．１に代えて、トリアリールアミン構造を有する化合物α-Ｎｐ-ＴＰＤ（東京化成株式会社製）を用いること以外は、実施例１と同様にして電子写真感光体を作製しようとした。しかしながら、α-Ｎｐ-ＴＰＤが使用の系に溶解せず、電子写真感光体を得ることができなかった。
【０１１２】
（比較例２）
電荷輸送物質として例示化合物Ｎｏ．１に代えて、トリアリールアミン構造を有する化合物４ｍＭ-ＴＰＤ（高砂香料株式会社製）を用いること以外は、実施例１と同様にして電子写真感光体を作製した。
（比較例３）
電荷輸送物質として例示化合物Ｎｏ．１に代えて、トリアリールアミン構造を有する化合物４ｍＭ-ＴＰＤ（高砂香料株式会社製）を用い、電荷輸送物質の重量Ｍとバインダ樹脂の重量Ｂの比率Ｍ／Ｂを１０／２０とすること以外は、実施例１と同様にして電子写真感光体を作製した。
【０１１３】
＜電気特性評価＞
実施例１〜５および比較例１〜３で得られた各電子写真感光体について、静電紙試験装置（商品名：ＥＰＡ−８２００、株式会社川口電機製作所製）を用いて、以下のようにして電気特性を評価した。
感光体にマイナス（−）５ｋＶの電圧を印加することによって感光体表面を帯電させ、このときの感光体の表面電位を帯電電位Ｖ０［Ｖ］として測定した。次に、帯電された感光体表面に対して露光を施し、感光体の表面電位を帯電電位Ｖ０から半減させるのに要した露光量を半減露光量Ｅ１／２［μＪ／ｃｍ2］として測定した。また、露光開始から１０秒間経過した時点の感光体の表面電位を残留電位Ｖｒ［Ｖ］として測定した。なお、露光には、モノクロメータにて分光して得られた波長７８０ｎｍ、強度１μＷ／ｃｍ2の光を用いた。
【０１１４】
＜耐刷性評価＞
実施例１〜５および比較例１〜３で得られた各電子写真感光体について、以下のようにして耐刷性および電気特性の安定性を評価した。
作製した各電子写真感光体を、プロセススピードを２２５ｍｍ／ｓｅｃとしたデジタル複写機（シャープ株式会社製：ＡR-Ｍ４５０）にそれぞれ搭載した。画像形成を５０，０００枚行った後、感光層の膜厚ｄ１を測定し、この値と作製時の感光層の膜厚ｄ０との差を膜減り量Δｄ（＝ｄ０−ｄ１）として求め、耐刷性の評価指標とした。
これらの評価結果を表４に示す。
【０１１５】
【表４】
2008275779.tif 000014
【０１１６】
本発明であるトリアリールアミンダイマー化合物を電荷輸送層に用いた実施例１〜５の感光体は、電気特性および機械耐久性が良好であり、磨耗も少なかった。
比較例２の感光体は、初期の電気特性は良好であるけれども、耐刷性試験において実施例１〜５の感光体と比較して著しく劣ることが分かった。
電荷輸送物質に対するバインダ樹脂の比率を上げた比較例３の感光体は、機械的耐刷性が向上したものの、感光層中に電荷輸送物質の含有量が少なくなったことよりＶｒが大きくなり電気特性は悪くなった。
【図面の簡単な説明】
【０１１７】
【図１】本発明の積層型感光体の要部の構成を示す模式断面図である。
【図２】本発明の積層型感光体の要部の構成を示す模式断面図である。
【図３】本発明の単層型感光体の要部の構成を示す模式断面図である。
【図４】本発明の画像形成装置の構成を示す模式側面図である。
【図５】本発明の例示化合物Ｎｏ．１の1Ｈ−ＮＭＲスペクトルチャート図ある。
【図６】本発明の例示化合物Ｎｏ．１の通常の13Ｃ−ＮＭＲスペクトルチャート図ある。
【図７】本発明の例示化合物Ｎｏ．１のＤＥＰＴ−１３５の13Ｃ−ＮＭＲスペクトルチャート図ある。
【符号の説明】
【０１１８】
１、２、３  感光体
１１  導電性支持体
１２  電荷発生層
１３  電荷輸送層
１４  積層型感光層
１５  中間層
１４０  単層型感光層
【０１１９】
１０  感光体
３０  露光手段
３１  光
３２  帯電手段（帯電器）
３２ａ  帯電ローラ
３２ｂ  バイアス電源
３３  現像手段（現像器）
３３ａ  現像ローラ
３３ｂ  ケーシング
３４  転写器（転写帯電器）
３５  定着器
３５ａ  加熱ローラ
３５ｂ  加圧ローラ
３６  クリーナ
３６ａ  クリーニングブレード
３６ｂ  回収用ケーシング
４１、４２  矢符
４３  外周面（表面）
４４  回転軸線
５１  転写紙
１００  画像形成装置
【図１】
2008275779.tif 000021
【図２】
2008275779.tif 000022
【図３】
2008275779.tif 000023
【図４】
2008275779.tif 000024
【図５】
2008275779.tif 000025
【図６】
2008275779.tif 000026
【図７】
2008275779.tif 000027